(57)【要約】【課題】赤外線吸収性と採光性に優れた布帛および該布帛を用いてなる繊維製品を提供する。【解決手段】平均粒径が０．５μｍ以下の金属酸化物系微粒子赤外線吸収剤を０．１〜２．０重量％含有し、かつ艶消し剤を０．４重量％未満含有するポリエステル繊維を、３０重量％以上含んでなることを特徴とする赤外線吸収性と採光性に優れた保温性布帛および該布帛を用いてなる繊維製品。【選択図】なし【特許請求の範囲】
【請求項１】
平均粒径が０．５μｍ以下の金属酸化物系微粒子赤外線吸収剤を０．１〜２．０重量％含有し、かつ艶消し剤を０．４重量％未満含有するポリエステル繊維を、３０重量％以上含んでなることを特徴とする赤外線吸収性と採光性に優れた保温性布帛。
【請求項２】
前記の金属酸化物系微粒子赤外線吸収剤が、波長７００〜１８００ｎｍの赤外線領域で１０％以上の吸収率を有する、請求項１に記載の赤外線吸収性と採光性に優れた保温性布帛。
【請求項３】
前記の金属酸化物系微粒子赤外線吸収剤が、温度２７℃における熱伝導率で１０Ｗ／ｍ・Ｋ以上である、請求項１または請求項２に記載の赤外線吸収性と採光性に優れた保温性布帛。
【請求項４】
前記のポリエステル繊維が艶消し剤を含有しない、請求項１〜３のいずれかに記載の赤外線吸収性と採光性に優れた保温性布帛。
【請求項５】
前記ポリエステル繊維の単繊維繊度が０．１〜５．０ｄｔｅｘの範囲内である、請求項１〜４のいずれかに記載の赤外線吸収性と採光性に優れた保温性布帛。
【請求項６】
前記ポリエステル繊維の単繊維の断面形状が異型である、請求項１〜５のいずれかに記載の赤外線吸収性と採光性に優れた保温性布帛。
【請求項７】
前記ポリエステル繊維の単繊維の断面形状が、２箇所以上のくびれ部を有する断面扁平度２〜６の扁平断面である、請求項６に記載の赤外線吸収性と採光性に優れた保温性布帛。
【請求項８】
前記ポリエステル繊維が無撚である、請求項１〜７のいずれかに記載の赤外線吸収性と採光性に優れた保温性布帛。
【請求項９】
布帛が、下記式により算出されるカバーファクター（ＣＦ）が１５００〜３０００の織物である、請求項１〜８のいずれかに記載の赤外線吸収性と採光性に優れた保温性布帛。
ＣＦ＝（ＤＷｐ／１．１）１／２×ＭＷｐ＋（ＤＷｆ／１．１）１／２×ＭＷｆ
ただし、ＤＷｐは経糸総繊度（ｄｔｅｘ）、ＭＷｐは経糸織密度（本／２．５４ｃｍ）、ＤＷｆは緯糸総繊度（ｄｔｅｘ）、ＭＷｆは緯糸織密度（本／２．５４ｃｍ）である。
【請求項１０】
波長７００〜１８００ｎｍの赤外線の吸収率が７％以上である、請求項１〜９のいずれかに記載の赤外線吸収性と採光性に優れた保温性布帛。
【請求項１１】
波長４００〜７００ｎｍの可視光線の反射率が５５％以下である、請求項１〜１０のいずれかに記載の赤外線吸収性と採光性に優れた保温性布帛。
【請求項１２】
請求項１〜１１のいずれかに記載の布帛を用いてなる、カーテン、テント、寝具、障子紙、衣服、および帽子からなる群より選択されるいずれかの繊維製品。
【発明の詳細な説明】
【技術分野】
【０００１】
本発明は、赤外線吸収性と採光性に優れた保温性布帛および該布帛を用いてなる繊維製品に関する。
【背景技術】
【０００２】
ポリエステル繊維は、強度、寸法安定性、イージーケアー性等多くの優れた特徴を備えているので、ポリエステル繊維からなる布帛は、その優れた特性により衣料用から産業用と広い範囲で用いられている。また、かかるポリエステル繊維からなる布帛に保温性を付与するために、炭化系・窒化系セラミックス微粒子をポリエステル繊維中に練りこんだ保温性ポリエステル繊維を用いて布帛を構成したり、金属酸化物系赤外線吸収剤を後加工により布帛に付着させることが提案されている（例えば、特許文献１）。
【０００３】
しかしながら、炭化系・窒化系セラミックス微粒子を繊維中に練りこんだポリエステル繊維を用いた布帛では、赤外線だけでなく、可視光線をも吸収されてしまい、鮮明性が損なわれて濃色品しか得られないという問題や、採光性が損なわれるという問題があった。一方、金属酸化物系赤外線吸収剤を後加工により付着させた布帛では、洗濯を繰り返すうちに布帛に付着した赤外線吸収剤が脱落して保温性が低下するという問題があった。
【０００４】
なお、本発明者らは、特願２００５−１３１４８１号において、金属酸化物系赤外線吸収剤を繊維中に練りこんだポリエステル繊維を提案している。
【特許文献１】特開２００３−９６６６３号公報
【発明の開示】
【発明が解決しようとする課題】
【０００５】
本発明は上記の背景に鑑みなされたものであり、その目的は、赤外線吸収性と採光性に優れた保温性布帛および繊維製品を提供することにある。
【課題を解決するための手段】
【０００６】
本発明者らは上記の課題を達成するため鋭意検討した結果、金属酸化物系微粒子赤外線吸収剤を含み、かつ艶消し剤を含まないか少量含むポリエステル繊維で布帛を構成することにより、赤外線吸収性と採光性に優れた保温性布帛が得られることを見出し、さらに鋭意検討を重ねることにより本発明を完成するに至った。
【０００７】
かくして、本発明によれば「平均粒径が０．５μｍ以下の金属酸化物系微粒子赤外線吸収剤を０．１〜２．０重量％含有し、かつ艶消し剤を０．４重量％未満含有するポリエステル繊維を、３０重量％以上含んでなることを特徴とする赤外線吸収性と採光性に優れた保温性布帛。」が提供される。
【０００８】
その際、前記の金属酸化物系微粒子赤外線吸収剤が、波長７００〜１８００ｎｍの赤外線領域で１０％以上の吸収率を有することが好ましい。また、かかる金属酸化物系微粒子赤外線吸収剤が、温度２７℃における熱伝導率で１０Ｗ／ｍ・Ｋ以上であることが好ましい。また、前記のポリエステル繊維が艶消し剤を含有しないことが好ましい。また、前記ポリエステル繊維の単繊維繊度が０．１〜５．０ｄｔｅｘの範囲内であることが好ましい。かかるポリエステル繊維の単繊維の断面形状としては、異型であることが好ましい。特に、２箇所以上のくびれ部を有する断面扁平度２〜６の扁平断面であることが好ましい。かかるポリエステル繊維は無撚であることが好ましい。
【０００９】
本発明の赤外線吸収性と採光性に優れた保温性布帛において、布帛が、下記式により算出されるカバーファクター（ＣＦ）が１５００〜３０００の織物であることが好ましい。
ＣＦ＝（ＤＷｐ／１．１）１／２×ＭＷｐ＋（ＤＷｆ／１．１）１／２×ＭＷｆ
ただし、ＤＷｐは経糸総繊度（ｄｔｅｘ）、ＭＷｐは経糸織密度（本／２．５４ｃｍ）、ＤＷｆは緯糸総繊度（ｄｔｅｘ）、ＭＷｆは緯糸織密度（本／２．５４ｃｍ）である。
【００１０】
また、本発明の赤外線吸収性と採光性に優れた保温性布帛において、波長７００〜１８００ｎｍの赤外線の吸収率が７％以上であることが好ましい。また、波長４００〜７００ｎｍの可視光線の反射率が５５％以下であることが好ましい。
【００１１】
また、本発明によれば、前記の布帛を用いてなる、カーテン、テント、寝具、障子紙、衣服、および帽子からなる群より選択されるいずれかの繊維製品が提供される。
【発明の効果】
【００１２】
本発明によれば、赤外線吸収性と採光性に優れた保温性布帛および繊維製品が得られる。
【発明を実施するための最良の形態】
【００１３】
以下、本発明の実施の形態について詳細に説明する。
本発明において、ポリエステル繊維を形成するポリエステルとしては、テレフタル酸を主たる酸成分とし、炭素数２〜６のアルキレングリコール、すなわちエチレングリコール、トリメチレングリコール、テトラメチレングリコール、ペンタメチレングリコール、ヘキサメチレングリコールからなる群より選ばれた少なくとも１種のグリコール、特に好ましくはエチレングリコールを主たるグリコール成分とするポリエステルが例示される。
【００１４】
かかるポリエステルには、必要に応じて少量（通常３０モル％以下）の共重合成分を有していてもよい。
その際、使用されるテレフタル酸以外の二官能性カルボン酸としては、例えばイソフタル酸、ナフタリンジカルボン酸、ジフェニルジカルボン酸、ジフェノキシエタンジカルボン酸、β−ヒドロキシエトキシ安息香酸、Ｐ−オキシ安息香酸、５−ナトリウムスルホイソフタル酸、アジピン酸、セバシン酸、１，４−シクロヘキサンジカルボン酸のごとき芳香族、脂肪族、脂環族の二官能性カルボン酸をあげることができる。また、上記グリコール以外のジオール化合物としては、例えばシクロヘキサン−１，４−ジメタノール、ネオペンチルグリコール、ビスフェノールＡ、ビスフェノールＳのごとき脂肪族、脂環族、芳香族のジオール化合物およびポリオキシアルキレングリコール等をあげることができる。
【００１５】
かかるポリエステルは任意の方法によって合成したものでよい。例えばポリエチレンテレフタレートの場合について説明すると、テレフタル酸とエチレングリコールとを直接エステル化反応させるか、テレフタル酸ジメチルのごときテレフタル酸の低級アルキルエステルとエチレングリコールとをエステル交換反応させるかまたはテレフタル酸とエチレンオキサイドとを反応させるかしてテレフタル酸のグリコールエステルおよび／またはその低重合体を生成させる第１段階の反応と、第１段階の反応生成物を減圧下加熱して所望の重合度になるまで重縮合反応させる第２段階の反応によって製造されたものでよい。
【００１６】
かかるポリエステル繊維において、平均粒径が０．５μｍ以下（好ましくは０．００１〜０．１μｍ）の金属酸化物系微粒子赤外線吸収剤がポリエステル中にポリエステル重量に対し０．１〜２．０重量％（好ましくは０．２〜１．０重量％）含まれることが肝要である。該微粒子の平均粒径が０．５μｍよりも大きいと、ポリエステル繊維を紡糸する工程で断糸が発生したり、フィルターの目詰まりが発生するおそれがあり好ましくない。また、金属酸化物系微粒子赤外線吸収剤の含有量が０．１重量％よりも小さいと、十分な赤外線吸収性能が得られず好ましくない。逆に、金属酸化物系微粒子赤外線吸収剤の含有量が２．０重量％よりも大きいと、ポリエステル繊維を紡糸する際、糸切れ等の問題が発生するおそれがあり好ましくない。また、ポリエステル繊維が青みがかった色となり、品位が損なわれるおそれがある。
【００１７】
前記の金属酸化物系微粒子赤外線吸収剤としては、波長７００〜１８００ｎｍの赤外線領域で１０％以上の吸収率を有するものであることが好ましい。さらには、温度２７℃における熱伝導率が１０Ｗ／ｍ・Ｋ以上（より好ましくは２０Ｗ／ｍ・Ｋ以上）であるものが好ましい。かかる熱伝導率を有することにより、赤外線吸収剤が太陽光等の赤外線により暖められた際、極めて迅速にポリエステル繊維が暖められ、優れた保温性が得られ易い。具体的には、アンチモンドープ酸化錫（ＡＴＯ）やスズドープ酸化インジューム（ＩＴＯ）などが好ましく例示される。かかる金属酸化物系微粒子は可視光線を透過する透明な材料でもあり、採光性が損なわれることがなく好ましい。
【００１８】
また、前記のポリエステル繊維を形成するポリエステル中に、艶消し剤を０．４重量％未満含有することが肝要である。かかる艶消し剤は少ないほどよく、ポリエステル繊維中に含有していないことがもっとも好ましい。艶消し剤の含有量が０．４重量％以上では、可視光線を反射してしまい、採光性が損なわれるので好ましくない。なお、前記の艶消し剤としては、二酸化チタンなどがあげられる。
【００１９】
なお、前記のポリエステル中には、本発明の目的を損なわない範囲内で必要に応じて、微細孔形成剤、カチオン可染剤、着色防止剤、熱安定剤、難燃剤、蛍光増白剤、帯電防止剤、吸湿剤、抗菌剤、マイナスイオン発生剤等を１種又は２種以上を添加してもよい。
【００２０】
本発明において、ポリエステル繊維は、前記の金属酸化物系微粒子赤外線吸収剤を０．１〜２．０重量％含有し、艶消し剤を０．５重量％以下含有する、固有粘度が０．５５〜０．８０の前記ポリエステルを、常法により紡糸し、２０００〜４３００ｍ／分の速度で未延伸糸（中間配向糸）として一旦巻き取り、延伸したものでもよいし、巻き取る前に延伸したものでもよい。また、中間配向糸を、１８０〜２００℃に加熱されたヒーターを用いて、弛緩状態（オーバーフィード１．５〜１０％）で熱処理することにより、加熱下で自己伸長性を有する未延伸糸（中間配向糸）であってもよい。
【００２１】
かかるポリエステル繊維において、単繊維繊度が０．１〜５．０ｄｔｅｘの範囲内であることが好ましい。また、繊維の形態としては、短繊維でもよいし長繊維（マルチフィラメント）でもよい。なかでも、織編物とした場合の組織間空隙を小さくして紫外線の透過量を少なくする上で長繊維が好ましい。
【００２２】
なお、かかる長繊維の総繊度、フィラメント数としては、総繊度３３〜３３０ｄｔｅｘ、フィラメント数１０〜１００の範囲が好ましい。また、単繊維の断面形状は特に限定されず通常の丸断面でもよいし、扁平断面、くびれつき扁平断面、三角断面、四角断面、３〜１４葉断面、中空断面などの異型断面でもよい。特に、織編物とした場合の組織間空隙を小さくする上で異型断面が好ましい。特に、図１に模式的に示すような、２箇所以上のくびれ部を有する断面扁平度２〜６の扁平断面を採用すると、織編物とした場合の組織間空隙を小さくすることができ、かつソフトな風合いが得られ好ましい。なお、断面扁平度とは、図１に示す、長辺の長さ（Ｂ）と短辺の長さ（Ｃ１）との比（Ｂ／Ｃ１）である。また、くびれ部とは図１に模式的に示すように、短辺の長さが短くなっている部分のことである。かかるくびれ部において、凹部の深さとしては、短辺の長さの最大値と最小値の比（Ｃ１／Ｃ２）で、１．０５以上（好ましくは１．１以上）となる深さであることが好ましい。なお、図１は、くびれ部が３個所の場合を例示するものである。
【００２３】
また、かかるポリエステル繊維は無撚であると、布帛の空隙を小さくすることができ、赤外線吸収性が向上し好ましい。撚りを施す場合は、下記の撚り係数が６０００以下であることが好ましい。撚り係数が６０００よりも大きいと、布帛の空隙が大きくなり赤外線吸収性が低下するおそれがある。また同時に、繊維がコイル状となるため可視光線の乱反射を生じ、採光性が損なわれるおそれがある。
【００２４】
本発明の布帛は、前記のポリエステル繊維を布帛重量に対し３０重量％以上（より好ましくは６０重量％以上、特に好ましくは１００重量％）含む布帛である。前記のポリエステル繊維の含有量が３０重量％よりも小さいと、十分な赤外線吸収性が得られず好ましくない。
【００２５】
布帛の織編組織は特に限定されず、通常の方法で製編織されたものでよい。さらには、不織布であってもよい。例えば、織物の織組織としては、平織、綾織、朱子織等の三原組織、変化組織、たて二重織、よこ二重織等の片二重組織、たてビロードなどが例示される。編物の種類は、よこ編物であってもよいしたて編物であってもよい。よこ編組織としては、平編、ゴム編、両面編、パール編、タック編、浮き編、片畔編、レース編、添え毛編等が好ましく例示され、たて編組織としては、シングルデンビー編、シングルアトラス編、ダブルコード編、ハーフトリコット編、裏毛編、ジャガード編等が例示される。層数も単層でもよいし、２層以上の多層でもよい。
【００２６】
ここで、本発明の布帛が織物である場合は、下記式により算出されるカバーファクター（ＣＦ）が１５００〜３０００であることが好ましい。該カバーファクターが１５００よりも小さいと、織物の組織間空隙が大きくなり、赤外線吸収性が損なわれるおそれがある。赤外線吸収性の点では、該カバーファクターは大きいほどよいが、３０００よりも大きいと布帛のソフト性が損なわれるおそれがある。
ＣＦ＝（ＤＷｐ／１．１）１／２×ＭＷｐ＋（ＤＷｆ／１．１）１／２×ＭＷｆ
ただし、ＤＷｐは経糸総繊度（ｄｔｅｘ）、ＭＷｐは経糸織密度（本／２．５４ｃｍ）、ＤＷｆは緯糸総繊度（ｄｔｅｘ）、ＭＷｆは緯糸織密度（本／２．５４ｃｍ）である。
【００２７】
本発明の布帛には、本発明の目的が損なわれない範囲内であれば、常法の染色仕上げ加工、撥水加工、起毛加工、紫外線遮蔽あるいは抗菌剤、消臭剤、防虫剤、蓄光剤、再帰反射剤、マイナスイオン発生剤等の機能を付与する各種加工を付加適用してもよい。
【００２８】
本発明の布帛において、赤外線は前記のポリエステル繊維により吸収される。かかる赤外線吸収性としては、波長７００〜１８００ｎｍの赤外線の吸収率が７％以上（より好ましくは１０〜３０％）であることが好ましい。なお、かかる赤外線吸収性は、布帛に含まれる前記ポリエステル繊維の含有量や、織編の組織密度を適宜選定することにより容易に得られる。
【００２９】
また、本発明の布帛において、可視光線は前記のポリエステル繊維によりあまり反射されずに透過するので、優れた採光性が得られる。かかる採光性としては、波長４００〜７００ｎｍの可視光線の反射率が５５％以下（より好ましくは２０〜５０％）であることが好ましい。
【００３０】
本発明の布帛は、優れた赤外線吸収性と採光性とを有しているので、カーテン、テント、寝具、障子紙、衣服、帽子などの繊維製品として好適に使用することができる。
【実施例】
【００３１】
次に本発明の実施例及び比較例を詳述するが、本発明はこれらによって限定されるものではない。なお、実施例中の各測定項目は下記の方法で測定した。
＜固有粘度＞
オルソクロロフェノールを溶媒として使用し３５℃で測定した。
＜赤外線吸収率＞
島津製作所製分光光度計ＭＰＣ−３１００で透過率を測定し、７００〜１８００ｎｍの範囲の近赤外線吸収率を算出した。
＜可視光線反射率＞
島津製作所製分光光度計ＭＰＣ−３１００で反射率を測定し、４００〜７００ｎｍの範囲の可視光線反射率を算出した。
＜カバーファクター（ＣＦ）＞
下記式により算出した。
ＣＦ＝（ＤＷｐ／１．１）１／２×ＭＷｐ＋（ＤＷｆ／１．１）１／２×ＭＷｆ
ただし、ＤＷｐは経糸総繊度（ｄｔｅｘ）、ＭＷｐは経糸織密度（本／２．５４ｃｍ）、ＤＷｆは緯糸総繊度（ｄｔｅｘ）、ＭＷｆは緯糸織密度（本／２．５４ｃｍ）である。
【００３２】
［実施例１］
熱伝導率５０Ｗ／ｍ・Ｋ、微粒子径５０ｎｍのアンチモンドープ酸化錫赤外線吸収剤ＡＴＯをポリエチレンテレフタレート重量に対して０．５重量％含み、艶消し剤を含まない、固有粘度０．６０のポリエチレンテレフタレートを常法により紡糸、延伸して、ポリエステルマルチフィラメント（総繊度８４ｄｔｅｘ／３６フィラメント）を得た。
【００３３】
次いで、該紫外線吸収性ポリエステル繊維を無撚で、経糸および緯糸に用いて、経密度４７本／ｃｍ、緯密度３８本／ｃｍの平組織織物を製織した。そして、染料を使用せずに常法の染色仕上げ加工を施し、白色の織物（ＣＦ＝２１９０）を得たのち、該織物を用いてカーテンを縫製した。
かかるカーテンにおいて、赤外線吸収率が１８％、可視光線反射率４４％と、優れた赤外線吸収性と採光性を有するものであった。
【００３４】
［実施例２］
実施例１において、単繊維の断面形状が図１に示すような、くびれ部（短辺の長さＣ１／Ｃ２＝１．２）を３個有する扁平断面（断面扁平度３．２）のポリエステルマルチフィラメント８４ｄｔｅｘ／３０ｆフィラメントに変える以外は、実施例１と同様にして織物（ＣＦ＝２１３０）を得たのち、該織物を用いてカーテンを縫製した。
得られたカーテンにおいて、赤外線吸収率が１７％、可視光線反射率４７％と、優れた赤外線吸収性と採光性を有するものであった。
【００３５】
［比較例１］
実施例１において、アンチモンドープ酸化錫赤外線吸収剤ＡＴＯを０．５重量％、かつ艶消し剤（二酸化チタン）を１．０重量％含ませること以外は実施例１と同様にして織物（ＣＦ＝２２３０）を得たのち、該織物を用いてカーテンを縫製した。
得られた織物において、赤外線吸収率が１５％、可視光線反射率６３％と、赤外線吸収性に優れていたが、可視光線の反射が大きく採光性に劣るものであった。
【００３６】
［比較例２］
実施例１において、アンチモンドープ酸化錫赤外線吸収剤ＡＴＯを２．５重量％含ませること以外は実施例１と同様にして織物（ＣＦ＝２２５０）を得たのち、該織物を用いてカーテンを縫製した。
得られた織物において、赤外線吸収率が２２％、可視光線反射率４５％と、優れた赤外線吸収性と採光性を有するものであったが、布帛がやや青みがかっており、低品位であった。
【産業上の利用可能性】
【００３７】
本発明によれば、赤外線吸収性と採光性に優れた布帛および該布帛を用いてなる繊維製品が、その工業的価値は極めて大である。
【図面の簡単な説明】
【００３８】
【図１】本発明において、ポリエステル繊維の単繊維の断面形状として採用することのできる、くびれ部を有する扁平断面形状を模式的に例示したものである。
【符号の説明】
【００３９】
１  くびれ部
【図１】
2006307395.tif 000002